(57)【要約】【課題】トップロールの構造を工夫することで、高品質なガラス板を効率的に製造することが可能なガラス板製造装置を提供する。【解決手段】上流側から供給された溶融ガラス５０ａを浮かべてガラスリボン５０ｂを形成する溶融金属が貯留されたフロートバス１０と、ガラスリボン５０ｂの両側縁部表面に回転しながら当接し、ガラスリボン５０ｂを幅方向両側外方に引っ張りながら下流側に搬送するトップロール２０とを備えたガラス板製造装置であって、トップロール２０は、冷却構造２５が設けられた円状基部２１と、円状基部２１の円周を取り囲むように設けられたグラファイトを含む環状当接部２２とを備える。【選択図】図２
2014193796.tif 000002
【特許請求の範囲】
【請求項１】
上流側から供給された溶融ガラスを浮かべてガラスリボンを形成する溶融金属が貯留されたフロートバスと、
前記ガラスリボンの両側縁部表面に回転しながら当接し、前記ガラスリボンを幅方向両側外方に引っ張りながら下流側に搬送するトップロールと、
を備えたガラス板製造装置であって、
前記トップロールは、冷却構造が設けられた円状基部と、前記円状基部の円周を取り囲むように設けられたグラファイトを含む環状当接部とを備えているガラス板製造装置。
【請求項２】
前記円状基部の半径をＲａとし、前記環状当接部の径方向の幅をＲｂとした場合、
Ｒｂ／（Ｒａ＋Ｒｂ）が、０．１〜０．８の範囲に設定されている請求項１に記載のガラス板製造装置。
【請求項３】
前記円状基部と前記環状当接部とが機械的に接合されている請求項１又は２に記載のガラス板製造装置。
【請求項４】
前記円状基部の回転端面に断熱材が設けられている請求項１〜３の何れか一項に記載のガラス板製造装置。
【請求項５】
前記トップロールを２連設又は３連設してある請求項１〜４の何れか一項に記載のガラス板製造装置。
【請求項６】
前記円状基部を共通の基部として構成し、当該円状基部の周囲に前記環状当接部を２連設又は３連設してある請求項１〜４の何れか一項に記載のガラス板製造装置。
【請求項７】
前記環状当接部は、回転軸心方向視で、先端が山型に加工された突起部を備えており、前記突起部の先端角度が５５〜１０５°に形成されている請求項１〜６の何れか一項に記載のガラス板製造装置。
【請求項８】
上流側から供給された溶融ガラスをフロートバスに貯留された溶融金属に浮かべてガラスリボンを形成するガラスリボン形成工程と、
前記ガラスリボンを幅方向両側外方に引っ張りながら下流側に搬送する搬送工程と、
を包含するガラス板製造方法であって、
前記搬送工程は、冷却構造が設けられた円状基部と、前記円状基部の円周を取り囲むように設けられたグラファイトを含む環状当接部とを備えたトップロールを、前記ガラスリボンの両側縁部表面に回転しながら当接させて行われるガラス板製造方法。
【発明の詳細な説明】
【技術分野】
【０００１】
本発明は、フロート法によりガラス板を製造するガラス板製造装置、及びガラス板製造方法に関する。
【背景技術】
【０００２】
ガラス板の製造方法として、フロートバスと称される製造ラインを使用して行うフロート法が知られている。フロート法によって製造されたガラス板は、例えば、フラットパネルディスプレイ（液晶ディスプレイ、プラズマディスプレイ、有機ＥＬディスプレイ等）、太陽電池パネル等に使用される。
【０００３】
フロートバスは、通常、溶融金属として溶融錫（融点：約２３２℃）が満たされる。溶融錫で満たされたフロートバスは、側壁及び天井によって囲われた内部空間を有しており、内部空間には雰囲気ガスとして溶融錫の酸化防止を目的とした不活性ガス（例えば、窒素、アルゴン等）又は不活性ガスと還元性ガスとの混合ガスが導入される。フロート法では、フロートバス内に貯留した溶融錫の上に溶融ガラスを供給し、溶融錫の上に拡がった溶融ガラスを下流側に導いて帯状のガラスリボンが形成される。ガラスリボンは、その両側縁部近傍に配置された複数のトップロールにより、ガラスリボンの幅方向外側に引っ張られ、所望の厚みや幅に調整される。
【０００４】
ガラスリボンを引っ張るトップロールは、ガラスリボンの側縁部近傍に当接しながら回転するローラ部と、ローラ部に同軸で接続する回転軸部とから構成されている。ここで、トップロールを回転させてガラスリボンを幅方向外側に引っ張る際、ガラスリボンは粘性が高いため、ガラスリボンがローラ部の当接面で巻きつき、付着してしまうことがある。これを防止するためには、ローラ部を適切に冷却し、ローラ部からガラスリボンを剥離させ易くすることで、ローラ部へのガラスリボンの巻きつきを防止することが必要となる。そこで、従来では、回転軸部を中空構造とし、回転軸部の内部に冷却水を通流させることで、ローラ部の冷却を行っている。これにより、ローラ部からのガラスリボンの剥離性を向上させ、ガラスリボンがローラ部に巻きついて付着することを防止している。
【０００５】
ところが、トップロールに上述のような水冷構造を設けると、トップロール全体が冷却体として作用するため、トップロールからの冷気によりガラスリボンが所望の形状に成形される前に冷却されてしまう虞がある。成形前のガラスリボンの温度が過度に低下すると、ガラスリボンの固化が進行し、ガラスリボンの厚みや幅を調整することが困難となる。また、トップロールからの冷気によりフロートバス内に局所的な低温領域が発生すると、これがフロートバス内の雰囲気温度を不安定化させ、熱ロスが生じるという問題もある。さらに、溶融錫の表面から揮発した錫化合物が、上記のフロートバス内に生じた低温領域において凝集し易くなり、錫化合物の凝集物がガラスリボン上に落下して付着し、製品欠陥を招く可能性もある。
【０００６】
その他の問題として、フロートバス法では、本来はガラスリボンの下側にある溶融錫がガラスリボンの表面に付着することがある。このような状態でガラスリボンをトップロールによって無理に引っ張ると、ローラ部がガラスリボン表面の溶融錫で濡れてしまい、その結果、ローラ部にガラスリボンが巻きついてガラス板の製造が中断されることがある。
【０００７】
従来、フロート法によるガラス板の製造装置に関して、トップロールの先端部に断熱材を取り付けたものがあった（例えば、特許文献１を参照）。特許文献１のガラス板製造装置によれば、ローラ部の回転端面に取り付けた断熱材により、冷却された低温のローラ部によって成形前のガラスリボンが過度に冷却されることを防止している。
【０００８】
また、ガラス板製造装置に用いられるトップロールにおいて、ローラ部がガラスリボンに当接する部分を除く領域を遮熱体で覆ったものがあった（例えば、特許文献２を参照）。特許文献２のガラス板製造装置によれば、冷却されたトップロールの略全体を遮熱体で覆うことにより、フロートバス内の熱ロスを低減している。
【先行技術文献】
【特許文献】
【０００９】
【特許文献１】特開平８−２７７２３１号公報
【特許文献２】特開平１０−２１２１２８号公報
【発明の概要】
【発明が解決しようとする課題】
【００１０】
特許文献１及び特許文献２のガラス板製造装置は、何れもトップロールに断熱対策を施すことで、トップロールの冷気がガラスリボンやフロートバスの内部雰囲気に伝達することを防止しようとするものである。しかしながら、これらのガラス板製造装置では、トップロールを構成するローラ部の先端まで冷却水が通流しているため、ローラ部の回転端面や周囲全体に断熱対策を施したとしても、ローラ部がガラスリボンに直接接触する領域では、ガラスリボンの過度な冷却を避けることは困難である。ローラ部からの冷気によってローラ部の近傍に存在するガラスリボンの固化が必要以上に進行すると、トップロールによってガラスリボンを十分に引き延ばせなくなり、その結果、要求されている品位を満たさないガラス板の領域が増加し、ガラス板の歩留まりが悪化することになる。また、特許文献１及び特許文献２のガラス板製造装置では、トップロールが溶融錫で濡れ易いという問題も解決されていない。
【００１１】
本発明は、上記問題点に鑑みてなされたものであり、トップロールの構造を工夫することで、高品質なガラス板を効率的に製造することが可能なガラス板製造装置、及びガラス板製造方法を提供することを目的とする。
【課題を解決するための手段】
【００１２】
上記課題を解決するための本発明に係るガラス板製造装置の特徴構成は、
上流側から供給された溶融ガラスを浮かべてガラスリボンを形成する溶融金属が貯留されたフロートバスと、
前記ガラスリボンの両側縁部表面に回転しながら当接し、前記ガラスリボンを幅方向両側外方に引っ張りながら下流側に搬送するトップロールと、
を備えたガラス板製造装置であって、
前記トップロールは、冷却構造が設けられた円状基部と、前記円状基部の円周を取り囲むように設けられたグラファイトを含む環状当接部とを備えることにある。
【００１３】
本構成のガラス板製造装置によれば、トップロールは、冷却構造が設けられた円状基部と、円状基部の円周を取り囲むように設けられた環状当接部とを備えている。従って、円状基部が冷却されると、円状基部の冷熱により環状当接部も間接的に冷却されることになる。その結果、トップロールは全体的に適度に冷却され、トップロールからのガラスリボンの剥離性を良好に維持することができる。
また、ガラスリボンに直接当接する部位である環状当接部がグラファイトを含む材料で構成されているため、仮に円状基部が冷却され過ぎても、グラファイトの断熱効果によりガラスリボンは必要以上に冷却されない。その結果、環状当接部にガラスリボンが付着することを防止しながら、トップロールによってガラスリボンを引っ張ることにより、ガラスリボンを所望の厚みや幅に容易に調整することができる。また、グラファイトの断熱効果により、フロートバス内に局所的な低温領域が生じ難くなるため、フロートバス内の雰囲気は略一定状態に維持され、熱ロスが低減される。また、フロートバス内に局所的な低温領域が生じ難くなると、溶融錫の表面から揮発した錫化合物が凝集してガラスリボン上に落下することも防止できる。
さらに、環状当接部に用いられているグラファイトは、溶融錫に対して濡れ性が小さいという性質を有している。従って、例えば、ガラスリボンに溶融錫が付着しても、トップロールの環状当接部が溶融錫に濡れてガラスリボンを巻き込んでしまう虞はない。
このように、本構成のガラス板製造装置であれば、フロート法によるガラス板の製造時に発生し得る種々のトラブルに適切に対処しながら、高品質なガラス板を高収率で且つ効率的に製造することが可能となる。
【００１４】
本発明に係るガラス板製造装置において、
前記円状基部の半径をＲａとし、前記環状当接部の径方向の幅をＲｂとした場合、
Ｒｂ／（Ｒａ＋Ｒｂ）が、０．１〜０．８の範囲に設定されることが好ましい。
【００１５】
本構成のガラス板製造装置によれば、円状基部のサイズと環状当接部のサイズとを上記の最適な比率に設定することで、環状当接部は円状基部から適度に冷却される。その結果、環状当接部からのガラスリボンの良好な剥離性を維持しつつ、ガラスリボンを所望の厚みや幅に容易に調整することができる。
また、上記の比率であれば、グラファイトを含む環状当接部の断熱性や溶融錫に対して濡れ性が小さいという特性がより効果的に発揮できるため、高品質なガラス板を高収率で且つ効率的に製造することが可能となる。
【００１６】
本発明に係るガラス板製造装置において、
前記円状基部と前記環状当接部とが機械的に接合されていることが好ましい。
【００１７】
トップロールを長期に亘って使用すると、環状当接部が徐々に摩耗し、ガラスリボンを引っ張り難くなることがある。この場合、ガラスリボンを所望の厚みや幅に調整することが困難となる。
これに対し、本構成のガラス板製造装置であれば、円状基部と環状当接部とが機械的に接合されているため、環状当接部が摩耗した場合は、環状当接部のみを新しいものに容易に取り替えることができる。ちなみに、トップロール全体をグラファイトで構成すると、設備コストが上昇するだけでなく、トップロールは常に過酷な環境に晒されているため、トップロール全体が脆くなり易くなるが、本構成のように、環状当接部にのみグラファイトを使用し、且つ円状基部の円周を取り囲むように環状当接部を機械的に接合すると、トップロールの強度を確保しながら環状当接部の劣化の影響を低減し、しかも比較的安価にトップロールを構成することができる。
【００１８】
本発明に係るガラス板製造装置において、
前記円状基部の回転端面に断熱材が設けられていることが好ましい。
【００１９】
本構成のガラス板製造装置によれば、円状基部の回転端面に断熱材が設けられているため、トップロールの冷熱がフロートバスの内部雰囲気に伝達され難い。このため、フロートバス内に局所的な低温領域が発生し難く、フロートバス内の雰囲気温度が安定し、熱ロスが低減される。
【００２０】
本発明に係るガラス板製造装置において、
前記トップロールを２連設又は３連設してあることが好ましい。
【００２１】
本構成のガラス板製造装置によれば、トップロールを２連設又は３連設することにより、トップロールのガラスリボンに対するグリップ力が増大し、ガラスリボンを確実に引き伸ばすことができるため、ガラスリボンを所望の厚みや幅に容易に調整することが可能となる。また、２連設又は３連設したトップロールには、ガラスリボンが過度に付着することがないため、ガラスリボンの巻き込み等のトラブルが発生せず、継続的にガラス板の製造を行うことができる。このように、トップロールを２連設又は３連設した本構成のガラス板製造装置は、ガラスリボンに対するグリップ力とガラスリボンの付着性とのバランスに優れており、高品質なガラス板を高収率で且つ効率的に製造することが可能となる。
【００２２】
本発明に係るガラス板製造装置において、
前記円状基部を共通の基部として構成し、当該円状基部の周囲に前記環状当接部を２連設又は３連設してあることが好ましい。
【００２３】
本構成のガラス板製造装置によれば、トップロールを構成するに際し、円状基部を共通の基部として構成し、当該円状基部の周囲に環状当接部を２連設又は３連設することで、比較的簡素な装置構成を維持しつつ、トップロールのガラスリボンに対するグリップ力を増大させることができる。また、トップロールへのガラスリボンの過度の付着も防止することができる。その結果、高品質なガラス板を高収率で且つ効率的に製造することが可能となる。
【００２４】
本発明に係るガラス板製造装置において、前記環状当接部は、回転軸心方向視で、先端が山型に加工された突起部を備えており、前記突起部の先端角度が５５〜１０５°に形成されていることが好ましい。
【００２５】
本構成のガラス板製造装置によれば、回転軸心方向視における環状当接部の突起部の先端角度を５５〜１０５°に形成することで、トップロールをガラスリボンに対して確実にグリップさせつつ、トップロールへのガラスリボンの過度の付着を防止することができる。その結果、高品質なガラス板を高収率で且つ効率的に製造することが可能となる。
【００２６】
上記課題を解決するための本発明に係るガラス板製造方法の特徴構成は、
上流側から供給された溶融ガラスをフロートバスに貯留された溶融金属に浮かべてガラスリボンを形成するガラスリボン形成工程と、
前記ガラスリボンを幅方向両側外方に引っ張りながら下流側に搬送する搬送工程と、
を包含するガラス板製造方法であって、
前記搬送工程は、冷却構造が設けられた円状基部と、前記円状基部の円周を取り囲むように設けられたグラファイトを含む環状当接部とを備えたトップロールを、前記ガラスリボンの両側縁部表面に回転しながら当接させて行われることにある。
【００２７】
本構成のガラス板製造方法によれば、上述したガラス板製造装置と同様の優れた作用効果を奏し、フロート法によるガラス板の製造時に発生し得る種々のトラブルに適切に対処しながら、高品質なガラス板を高収率で且つ効率的に製造することが可能となる。
【図面の簡単な説明】
【００２８】
【図１】図１は、ガラス板製造装置の内部構造を示す概略平面図である。
【図２】図２は、冷却構造を備えたトップロールの構造を示す説明図であり、（ａ）ガラスリボンの流動方向から見たトップロールの側面断面図、（ｂ）ガラスリボンの流動方向に垂直な方向から見たトップロールの正面図である。
【図３】図３は、図２（ａ）において点線Ｐで囲った領域におけるガラスリボンの表面を幅方向で見た拡大断面図である。
【図４】図４は、境界領域におけるガラスリボンの厚みを示すグラフである。
【図５】図５は、突起部を備えたトップロールの構造を示す説明図であり、（ａ）はトップロールの全体を表す正面図、（ｂ）は（ａ）の点線円で示した領域における突起部の拡大図、（ｃ）はガラスリボンの引き伸ばしテストの結果を示す表である。
【図６】図６は、環状当接部と断熱材とを一体化したトップロールの構造を示す概略図である。
【図７】図７は、複数の円状基部と複数の環状当接部とを備えたトップロールの構成例の説明図である。
【図８】図８は、共通の円状基部と複数の環状当接部とを備えたトップロールの構成例の説明図である。
【発明を実施するための形態】
【００２９】
以下、本発明のガラス板製造装置に関する実施形態を、図１〜図８に基づいて説明する。本発明のガラス板製造方法については、ガラス板製造装置の説明の中で併せて説明する。ただし、本発明は、以下に説明する実施形態や図面に記載される構成に限定されることを意図しない。
【００３０】
〔ガラス板製造装置の全体構成〕
図１は、本発明のガラス板製造装置の内部構造を示す概略平面図である。このガラス板製造装置は、フロート法によって種々のガラス板を製造する設備の一部であり、図１では、フロートバス１０及びトップロール２０を備えたガラス板成形装置１００として示されている。
【００３１】
〔フロートバス〕
ガラス板成形装置１００の下部構造を構成するフロートバス１０には、溶融錫Ｍが満たされている。フロートバス１０の浴槽温度は、錫の融点（約２３２℃）以上となるように設定され、通常は、６００〜１３００℃に維持されている。上流側のガラス溶融炉（図示せず）からフロートバス１０に溶融ガラスが供給されると、溶融錫Ｍの液面に溶融ガラスが広がり、板状の溶融ガラス５０ａが形成される。
【００３２】
フロートバス１０は、入口１２から出口１３に亘る周囲が側壁１１で囲まれており、側壁１１の上方は上部構造としての天井部（図示せず）が設けられている。フロートバス１０の溶融錫Ｍの液面、側壁１１、及び天井部によって囲まれた内部空間には、溶融錫Ｍの酸化を防止するため、不活性ガス又は不活性ガスと還元性ガスとの混合ガスが導入されている。不活性ガスは、例えば、窒素、アルゴンが挙げられる。還元性ガスは、水素が代表的である。不活性ガス又は不活性ガスと還元性ガスとの混合ガスは、側壁１１又は天井部に設けられた給気管（図示せず）から内部空間に導入され、同じく側壁１１又は天井部に設けられた排気管（図示せず）や出口１３から外部に排気される。
【００３３】
ガラス板成形装置１００を用いてガラス板を製造するにあたっては、フロートバス１０の上流側の入口１２から溶融ガラス５０ａを流し込み、当該溶融ガラス５０ａを溶融錫Ｍ上に浮遊させた状態で下流側に流動させて帯状のガラスリボン５０ｂを形成した後（ガラスリボン形成工程）、当該帯状のガラス流（ガラスリボン）５０ｂを冷却固化させて下流側の出口１３からガラス板５０ｃとして搬出する。このように、ガラス板成形装置１００の内部において、溶融ガラス５０ａはガラスリボン５０ｂを経てガラス板５０ｃへと成形される。
【００３４】
〔トップロール〕
ガラス板成形装置１００の内部には、溶融錫Ｍの液面上に広がったガラスリボン５０ｂを引き延ばすためのトップロール２０が設けられる。トップロール２０は、ガラス板成形装置１００の両側の側壁１１を挿通するように複数設けられる。夫々のトップロール２０は、ガラスリボン５０ｂの縁部の形状に沿うように配置される。トップロール２０は、ガラスリボン５０ｂの幅の変化に対応できるように、側壁１１からの挿入距離を調節可能に構成することも可能である。トップロール２０によってガラスリボン５０ｂの引き延ばしを行う場合、図１に示すように、トップロール２０をガラスリボン５０ｂの両側縁部表面に回転しながら当接させ、当該ガラスリボン５０ｂをトップロール２０の回転力によって幅方向両側外方に引っ張りながら下流側に搬送する（搬送工程）。この搬送工程を上述のガラスリボン形成工程に引き続いて行うことで、本発明のガラス板製造方法が実施される。搬送工程では、トップロール２０は、後述する冷却構造によって全体的に適度に冷却され、且つ断熱性を有しているため、トップロール２０からのガラスリボン５０ｂの剥離性を良好に維持しつつ、ガラスリボン５０ｂを所望の厚みや幅に容易に調整することができる。
【００３５】
以下、トップロール２０の具体的構成について説明する。図２は、冷却構造を備えたトップロール２０の構造を示す説明図である。図２（ａ）はガラスリボンの流動方向から見たトップロール２０の側面断面図であり、図２（ｂ）はガラスリボンの流動方向に垂直な方向から見たトップロール２０の正面図である。トップロール２０は、主要な構成として、円状基部２１及び環状当接部２２を備えている。
【００３６】
＜円状基部＞
図２（ａ）に示すように、円状基部２１は、その後方に回転軸部２３が連結され、回転軸部２３はモーター２４により回転駆動される。モーター２４を回転駆動すると、回転軸部２３とともに円状基部２１が回転する。円状基部２１及び回転軸部２３の内部には冷却構造としての冷却チャネル２５が形成されている。冷却チャネル２５の詳細については、後の「トップロールの冷却」の項目で説明する。円状基部２１は、過酷な環境にあるガラス板成形装置１００の内部空間に配置され、さらにモーター２４からの回転駆動力を受けることで大きなトルクが作用する。このため、円状基部２１は、耐熱性、耐蝕性、及び剛性を有する材料で構成することが好ましい。そのような円状基部２１を構成する材質として、例えば、ステンレス鋼が挙げられ、その他、アルミニウム合金やチタン合金等の軽量金属材料を使用することも可能である。
【００３７】
＜環状当接部＞
図２（ａ）に示すように、環状当接部２２は、円状基部２１の円周を取り囲むように設けられる。環状当接部２２は円状基部２１に対して機械的に接合され、別体である環状当接部２２と円状基部２１とが一体となって円盤状のトップロール２０を構成する。環状当接部２２と円状基部２１との機械的接合法としては、ビス止め、ネジ止め、締結部材による固定等が挙げられる。なお、ネジ止め等の機械的接合であれば着脱が可能であるため、環状当接部２２が摩耗した場合は、トップロール２０から環状当接部２２を取り外し、環状当接部２２のみを新しいものに取り替えることができる。
【００３８】
環状当接部２２は、トップロール２０の外周部分となってガラスリボン５０ｂの両側縁部表面に当接する。モーター２４を回転駆動させると、ガラスリボン５０ｂはトップロール２０の環状当接部２２から回転作用を受けて幅方向両側外方に引っ張られ、その厚みや幅が調整される。環状当接部２２の外周には、図２（ｂ）に示すように、先端が山型に加工された突起部（凹凸部）２２ａが形成されている。この突起部２２ａがガラスリボン５０ｂの表面に食い込むことで、トップロール２０は空転することなく、ガラスリボン５０ｂを確実に延伸し、下流側に搬送することができる。また、環状当接部２２の外周に突起部２２ａを形成することで、トップロール２０の外周部分の表面積が大きくなるため、空冷によるトップロール２０の冷却効果も若干得られ、これがトップロール２０の適度な冷却となり得る。なお、突起部２２ａは、図２（ｂ）に示した山型形状の突起部の他、例えば、角型形状、台形形状等の突起部に構成することもできる。
【００３９】
環状当接部２２は、円状基部２１と同様に過酷な環境にあるガラス板成形装置１００の内部空間に配置されるため、耐熱性、耐蝕性、及び剛性が求められる。また、環状当接部２２は、ガラスリボン５０ｂに直接接触するため、ガラスリボン５０ｂを冷やさないように断熱性が求められる。本発明では、環状当接部２２はグラファイトを含む材料で構成されている。グラファイトは金属材料よりも断熱性が高いため、後述する冷却チャネル２５によって冷却された円状基部２１の冷熱は、環状当接部２２を介してガラスリボン５０ｂに伝わり難い。このため、トップロール２０の環状当接部２２をガラスリボン５０ｂの両側縁部表面に当接させ、ガラスリボン５０ｂを幅方向両側外方に引っ張っている途中において、ガラスリボン５０ｂが固化することを防止し、ガラスリボン５０ｂを所望の厚みや幅に容易に調整することができる。また、グラファイトの断熱効果により、フロートバス１０内に局所的な低温領域が生じ難くなるため、溶融錫Ｍの表面から揮発した錫化合物が凝集してガラスリボン５０ｂ上に落下することも防止できる。さらに、グラファイトは、溶融錫に対して濡れ性が小さいという性質も有する。従って、例えば、トップロール２０でガラスリボン５０ｂを引っ張っている最中に、溶融錫Ｍが飛び散ってガラスリボン５０ｂの上に付着しても、環状当接部２２は溶融錫Ｍに濡れ難いので、トップロール２０がガラスリボン５０ｂを巻き込んでしまう虞が少ない。
【００４０】
グラファイトを含む環状当接部２２は、例えば、グラファイトの原料となる炭素粉を金型に充填して加圧成形し、これを熱処理して黒鉛化することにより製造される。あるいは、炭素粉の加圧成型及び黒鉛化によってブロック状のグラファイトを作製し、これを環状当接部２２の形状に削り出して製造することも可能である。グラファイトの原料となる炭素粉には、補強材、添加剤、離型剤等の他の成分を含有させておくことも可能である。環状当接部２２中のグラファイトの含有量が５０重量％以上であれば、優れた断熱性や、溶融錫に対する低い濡れ性等のグラファイトの特性が生かされたトップロール２０を実現することができる。
【００４１】
＜円状基部と環状当接部とのサイズ関係＞
高品質なガラス板５０ｃを高収率で且つ効率的に製造するためには、トップロール２０からのガラスリボン５０ｂの剥離性とトップロール２０の断熱性とのバランスも重要となる。そこで、本発明では、トップロール２０を構成する円状基部２１と環状当接部２２とのサイズ関係を最適化している。具体的には、円状基部２１及び環状当接部２２のサイズは、図２（ｂ）に示すように、円状基部２１の半径をＲａとし、環状当接部２２の径方向の幅をＲｂとする。ここで、環状当接部２２の外周には突起部２２ａが設けられているため、環状当接部２２の径方向の幅Ｒｂは、環状当接部２２の最内部から突起部２２ａの最外部までの距離とする。このとき、トップロール２０は、Ｒｂ／（Ｒａ＋Ｒｂ）が、０．１〜０．８の範囲となるように設定され、より好ましくは０．３〜０．７の範囲となるように設定され、さらに好ましくは０．４〜０．６の範囲となるように設定される。円状基部２１と環状当接部２２とのサイズ関係を上記比率に設定することで、環状当接部２２は円状基部２１から適度に冷却される。その結果、環状当接部２２からのガラスリボン５０ｂの良好な剥離性を維持しつつ、ガラスリボン５０ｂを所望の厚みや幅に容易に調整することができる。また、上記の比率であれば、グラファイトを含む環状当接部２２の断熱性や溶融錫Ｍに対して濡れ性が小さいという特性がより効果的に発揮できるため、高品質なガラス板５０ｃを高収率で且つ効率的に製造することが可能となる。
【００４２】
＜トップロールの冷却＞
トップロール２０を冷却するために設けられる冷却構造としての冷却チャネル２５は、図２（ａ）に示すように、円状基部２１の内部及び回転軸部２３の軸方向全長に亘る内部に設けられている。冷却チャネル２５は、冷却水を給水及び排水するための冷却水給排部２６に接続されている。モーター２４によって回転軸部２３が回転駆動するとともに、図２（ａ）に示すように、冷却水給排部２６から回転軸部２３内の冷却チャネル２５に冷却水が流し込まれる。そして、冷却水は回転軸部２３から円状基部２１に流入し、円状基部２１内を一巡する。このとき、冷却水と環状当接部２２との間で熱交換が行われる。環状当接部２２から熱を吸収した冷却水は、円状基部２１から回転軸部２３を経て冷却水給排部２６に戻り、外部に排水される。
【００４３】
なお、図２（ａ）では、冷却構造として、回転軸部２３及び円状基部２１の内部を冷却水が直線的に通流する冷却チャネル２５が示されているが、冷却水の通流面積を大きくするため、例えば、螺旋状に形成された冷却チャネルを採用することも可能である。この場合、冷却効率が向上するため、冷却チャネルへの通水量を低減することが可能となる。また、冷却構造として、循環式の冷却構造を構成することも可能である。例えば、冷却チャネル２５に冷却水を給排水する冷却水給排部２６において、給水側と排水側とを循環ポンプで接続して循環経路を構成し、その循環経路の途中に必要に応じて冷却機を設置する。この場合、ガラス板成形装置１００に給排水用の配管を導く必要がないので、設備の構築が容易となる。なお、冷却チャネル２５には、冷却水に代えて、冷媒としてのオイルやガスを流すことも可能である。この場合、回転軸部２３及び円状基部２１が水分に触れないため、トップロール２０の内部からの腐蝕を防止することができる。
【００４４】
＜トップロールの断熱対策＞
ところで、トップロール２０を冷却するにあたり、円状基部２１の冷却チャネル２５に冷却水を通流させると、円状基部２１の外周部分２１ａは環状当接部２２によって断熱されるため、円状基部２１の外周部分２１ａからフロートバス１０の内部雰囲気に冷却水の冷熱が伝達されることは少ない。ところが、円状基部２１の回転端面２１ｂは内部雰囲気に露出しているため、円状基部２１の回転端面２１ｂからの冷熱がフロートバス１０の内部雰囲気に伝達され、フロートバス１０内に局所的な低温領域が生じることがある。そこで、本発明では、トップロール２０に断熱対策を施している。例えば、トップロール２０において、特に温度が低くなる円状基部２１の回転端面２１ｂに断熱材２７を設ける。これにより、円状基部２１の回転端面２１ｂからの冷熱がフロートバス１０の内部雰囲気に伝達され難くなり、フロートバス１０内に局所的な低温領域が発生し難くなる。その結果、フロートバス１０内の雰囲気温度が安定し、熱ロスが低減される。また、フロートバス１０内に局所的な低温領域が生じ難くなると、溶融錫Ｍの表面から揮発した錫化合物がトップロール２０に凝集してガラスリボン５０ｂ上に落下することも防止できる。
【００４５】
トップロール２０の断熱対策のために円状基部２１の回転端面２１ｂに設ける断熱材２７としては、断熱性に優れていることは勿論であるが、耐熱性や耐蝕性にも優れた材料が好ましい。そのような断熱材２７の材料として、例えば、セラミック、カーボン等が挙げられる。また、トップロールの断熱対策として、円状基部２１に断熱材２７を装着する代わりに、円状基部２１の回転端面２１ｂにジルコニア等の耐熱性材料を溶射することも可能である。
【００４６】
＜ガラスリボンの延伸試験＞
本発明のガラス板成形装置１００を用いてガラス板５０ｃを製造するに際し、上述の構成を備えたトップロール２０の効果を確認するため、ガラスリボン５０ｂの延伸試験を実施した。トップロール２０を当接させるガラスリボン５０ｂを幅方向で見た場合、図２（ａ）に示すように、製品として使用可能な製品有効部Ａの幅をＷ１、トップロール２０が当接して痕跡が残る痕跡部Ｂの幅をＷ２、製品有効部Ａと痕跡部Ｂとの間にある境界領域Ｃの幅をＷ３と規定する。なお、製品有効部Ａは、ガラスリボン５０ｂの厚みが幅方向全体に亘って所定の厚みＨ１に形成される領域であるが、図２（ａ）では製品有効部Ａの一方側のみを示してある。
【００４７】
図３は、図２（ａ）において点線Ｐで囲った領域におけるガラスリボン５０ｂの表面を幅方向で見た拡大断面図である。図３に示すように、境界領域Ｃは、痕跡部Ｂから製品有効部Ａの方向に厚みが徐々に減少する傾斜表面を有している。図４は、境界領域Ｃにおけるガラスリボン５０ｂの厚みを示すグラフ（実線）である。ここで、縦軸はガラスリボン５０ｂの厚みを示し、横軸はトップロール２０からの距離を示す。なお、図４では、参考のため、従来のトップロールを用いて延伸を行ったガラスリボンの厚みのグラフ（破線）を併記してある。
【００４８】
本発明のガラス板成形装置１００では、トップロール２０の環状当接部２２がグラファイトを含む材料で構成されているため、グラファイトの断熱効果により、ガラスリボン５０ｂが固化することが防止され、幅方向両側外方に十分に引っ張ることが可能となった。そのため、境界領域Ｃの表面の傾斜はなだらかなものとなった。図４を詳細に見ると、本発明のトップロール２０を使用したものは、境界領域Ｃにおけるガラスリボン５０ｂの厚みは、トップロール２０から約２００ｍｍ離れた位置で略一定となった。一方、断熱効果が不十分な従来のトップロールを使用したものは、ガラスリボンの厚みが安定するのはトップロールから約３００ｍｍ離れた位置であった。このように、従来のトップロールを用いて製造したガラス板は、図３に示す製品有効部Ａを大きく確保することができず、歩留まりが低いものとなった。
【００４９】
また、トップロール２０が当接する痕跡部Ｂ付近のガラスリボン５０ｂへの断熱効果を、トップロール２０の給水側と排水側との間における冷却水の温度変化から間接的に評価した。本発明の環状当接部２２がグラファイトを含む材料で構成されたトップロール２０を備えるガラス板成形装置１００により、ガラスリボン５０ｂの延伸試験を行ったところ、冷却水の温度変化は、給水側と排水側との間で６．３℃の温度差として計測された。一方、従来のガラス板成形装置で同様のガラスリボンの延伸試験を行ったところ、冷却水の温度変化は、給水側と排水側との間で１０℃の温度差として計測された。本発明のガラス板成形装置１００は、従来のガラス板成形装置よりも冷却水の温度差が小さいことから、断熱効果の高いグラファイトを含む環状当接部２２によって、円状基部２１からガラスリボン５０ｂへの冷熱の伝達が効果的に抑えられていると推測される。なお、本発明のガラス板成形装置１００では、トップロール２０の外周の突起部２２ａにガラスリボン５０ｂが付着していないことが目視により確認され、さらに、その突起部２２ａには、損傷、酸化、劣化等の異常も見られなかった。
【００５０】
本発明のトップロール２０を備えるガラス板成形装置１００によってガラスリボン５０ｂの延伸を行うと、ガラスリボン５０ｂが冷え過ぎないため、上述の境界領域Ｃにおいて、製品有効部Ａの厚みＨ１と略均等な厚みＨ２を有する領域Ｃ１（領域Ｃ１の幅をＷ４とする）が広がることが確認された。境界領域Ｃは、ガラス板５０ｃから製品有効部Ａを切り出す際の切りしろ部分として利用されるため、この切りしろ部分が十分に存在することにより、ガラス板５０ｃから製品有効部Ａを確実に切り出すことが可能となるとともに、溶融ガラス５０ａから製品有効部Ａとして利用できない無駄な部分Ｃ２を少なくすることができる。このように、本発明によれば、フロート法において発生し得る様々な問題を解決しながら、高品質なガラス板を高収率で且つ効率的に製造することが可能となる。
【００５１】
＜環状当接部に形成する突起部の影響＞
トップロール２０は、ガラス板の製造効率や品質に影響を与える部材である。特に、トップロール２０の環状当接部２２の外周に形成される突起部２２ａは、ガラスリボン５０ｂに直接接触する部位であるため、ガラス板の品質面等に大きな影響を与えることになる。本発明者らは、ガラスリボン５０ｂに対するトップロール２０のグリップ力を高めながら、トップロール２０へのガラスリボン５０ｂの付着を有効に防止するためには、突起部２２ａの先端角度θの設定が重要であることを突き止め、ガラス板製造における突起部２２ａの先端角度θの影響について検討を行った。
【００５２】
図５は、突起部２２ａを備えたトップロール２０の構造を示す説明図である。同図において、（ａ）はトップロール２０の全体を表す正面図であり、（ｂ）は（ａ）の点線円で示した領域における突起部２２ａの拡大図である。本検討にあたり、突起部２２ａの先端角度θを４５°から１０°刻みで１１５°まで変えたトップロール２０を準備し、夫々のトップロール２０を使用してガラスリボン５０ｂの引き伸ばしテストを実施した。テスト結果を図５（ｃ）の表に示す。テスト結果より、突起部２２ａの先端角度θが４５〜１０５°の範囲であれば、トップロール２０は、ガラスリボン５０ｂに対して十分なグリップ力を維持することができた。また、突起部２２ａの先端角度θが５５〜１１５°の範囲であれば、トップロール２０へのガラスリボン５０ｂの過度な付着は見られなかった。これらの結果を総合的に判断すると、突起部２２ａの先端角度θを５５〜１０５°に形成することで、トップロール２０をガラスリボン５０ｂに対して確実にグリップさせつつ、トップロール２０へのガラスリボン５０ｂの過度の付着を防止することができ、その結果、高品質なガラス板を高収率で且つ効率的に製造することが可能となることが判明した。
【００５３】
〔その他の実施形態〕
上記実施形態では、トップロール２０は、冷却チャネル２５が設けられた円状基部２１と、円状基部２１の円周を取り囲むように設けられた環状当接部２２とを備え、円状基部２１と環状当接部２２とを機械的に接合して一体化し、さらに、円状基部２１の回転端面２１ｂに断熱材２７を設けたものとして構成されるが、環状当接部２２と断熱材２７とを一体化することも可能である。図６は、環状当接部２２と断熱材２７とを一体化したトップロール３０の構造を示す概略図である。本実施形態のトップロール３０は、上記実施形態のトップロール２０が備える環状当接部２２及び断熱材２７に代えて、グラファイトを含む材料で構成されたキャップ状当接部３１を備えている。キャップ状当接部３１は、円状基部２１を嵌め込み可能な凹部３１ａを有しており、キャップ状当接部３１の凹部３１ａに円状基部２１を嵌め込むと、円状基部２１の外周部分２１ａ及び回転端面２１ｂがキャップ状当接部３１によって覆われるようになっている。キャップ状当接部３１の外周部分３１ｂは、ガラスリボン５０ｂに当接する当接面となる。従って、本実施形態のトップロール３０を用いてガラスリボン５０ｂの延伸を行うと、キャップ状当接部３１の構成材料であるグラファイトの断熱効果により、ガラスリボン５０ｂは必要以上に冷却されないため、ガラスリボン５０ｂを所望の厚みや幅に容易に調整することが可能となる。また、本実施形態のキャップ状当接部３１は、円状基部２１に対して簡単に着脱できるため、トップロール３０のメンテナンスが容易となる。
【００５４】
ガラスリボン５０ｂにトップロール２０を当接させながら回転させてガラスリボン５０ｂの延伸を行うに際し、一つの回転軸部２３に複数のトップロール２０を設けることも可能である。この場合、図２（ａ）に示したトップロール２０が当接して痕跡が残る痕跡部Ｂの幅Ｗ２が若干広くなるが、トップロール２０によってガラスリボン５０ｂを引っ張る力が大きくなるため、ガラスリボン５０ｂの厚みや幅の調整幅を広げることができる。一つの回転軸部２３に複数のトップロールを設ける実施形態について、以下に説明する。
【００５５】
図７は、複数の円状基部２１と複数の環状当接部２２とを備えたトップロール２０の構成例の説明図である。（ａ）は回転軸部２３に対してトップロール２０Ａ及び２０Ｂを２連に設けたものであり、（ｂ）は回転軸部２３に対してトップロール２０Ｃ、２０Ｄ及び２０Ｅを３連に設けたものである。本実施形態では、夫々のトップロール２０Ａ〜２０Ｅを形成する円状基部２１及び環状当接部２２は、独立した部材として構成される。ただし、円状基部２１は、冷却チャネル２５を共通化しているため互いに連通している。図７（ａ）及び（ｂ）において、夫々の先端側に位置するトップロール２０Ｂ及び２０Ｅには、断熱対策として円状基部２１の回転端面２１ｂに断熱材２７が設けられる。
【００５６】
図７（ａ）又は（ｂ）に示すように、トップロール２０を２連設又は３連設することにより、トップロール２０のガラスリボン５０ｂに対するグリップ力が増大し、ガラスリボン５０ｂを確実に引き伸ばすことができるため、ガラスリボン５０ｂを所望の厚みや幅に容易に調整することが可能となる。また、２連設又は３連設したトップロール２０には、ガラスリボン５０ｂが過度に付着することがないことが、本発明者らにより確認された。このため、ガラスリボン５０ｂの巻き込み等のトラブルが発生せず、継続的にガラス板の製造を行うことができる。このように、トップロール２０を２連設又は３連設した本実施形態のガラス板成形装置１００は、ガラスリボン５０ｂに対するグリップ力とガラスリボン５０ｂの付着性とのバランスに優れており、高品質なガラス板を高収率で且つ効率的に製造することが可能となる。
【００５７】
図８は、共通の円状基部２１と複数の環状当接部２２とを備えたトップロール２０の構成例の説明図である。（ａ）は回転軸部２３に接続された円状基部２１に対して環状当接部２２Ａ及び２２Ｂを２連に設けたものであり、（ｂ）は回転軸部２３に接続された円状基部２１に対して環状当接部２２Ｃ、２２Ｄ及び２２Ｅを３連に設けたものである。本実施形態では、円状基部２１が共通化されているため、円状基部２１の幅が周囲に取り付ける環状当接部２２の個数に応じて変更される。夫々の円状基部２１の回転端面２１ｂには、断熱対策として断熱材２７が設けられる。
【００５８】
図８（ａ）又は（ｂ）に示すように、円状基部２１を共通の基部として構成した場合であっても、当該円状基部２１の周囲に環状当接部２２を２連設又は３連設することにより、トップロール２０のガラスリボン５０ｂに対するグリップ力を増大させることができる。さらに、本実施形態では、比較的簡素な装置構成でありながら、トップロール２０へのガラスリボン５０ｂの過度の付着を防止することにも有効である。環状当接部２２を２連設又は３連設した本実施形態のガラス板成形装置１００は、ガラスリボン５０ｂに対するグリップ力とガラスリボン５０ｂの付着性とのバランスに優れており、高品質なガラス板を高収率で且つ効率的に製造することが可能となる。
【産業上の利用可能性】
【００５９】
本発明のガラス板製造装置、及びガラス板製造方法は、例えば、フラットパネルディスプレイ（液晶ディスプレイ、プラズマディスプレイ、有機ＥＬディスプレイ等）、太陽電池パネル等に使用される薄板ガラスの製造に利用することができるが、建物用ガラス等の通常の板ガラスの製造に利用することも可能である。
【符号の説明】
【００６０】
１０      フロートバス
２０      トップロール
２１      円状基部
２２      環状当接部
２２ａ    突起部
２５      冷却チャネル（冷却構造）
２７      断熱材
５０ａ    溶融ガラス
５０ｂ    ガラスリボン
５０ｃ    ガラス板
１００    ガラス板成形装置（ガラス板製造装置）
Ｍ        溶融錫
Ｒａ      円状基部の半径
Ｒｂ      環状当接部の径方向の幅
【図１】
2014193796.tif 000003
【図２】
2014193796.tif 000004
【図３】
2014193796.tif 000005
【図４】
2014193796.tif 000006
【図５】
2014193796.tif 000007
【図６】
2014193796.tif 000008
【図７】
2014193796.tif 000009
【図８】
2014193796.tif 000010